(57)【要約】      （修正有）【課題】柔らかな材料に直径が１００μｍ以下と細く、高アスペクト比の微細な貫孔部を、高精度で、かつ、真っ直ぐに開ける。【解決手段】板状材料３をパンチ１０とダイ１２を用いて孔部を開ける金型打抜方法において、パンチ１０により板状材料３に孔部を開けた後に、パンチ１０を孔部から抜かない状態で板状材料３をストリッパー１１に密着させて持ち上げ、ダイ１２より引き上げたパンチ１０を、孔部の最下部より僅かに引き込むように戻し、次の板状材料３も同様にして、パンチ１０により孔部を開けた後に、パンチ１０を孔部から抜かない状態で前の板状材料３の下部に重ねるように密着させて持ち上げ、ダイ１２より引き上げたパンチ１０を、持ち上げた板状材料３の孔部の最下部より僅かに引き込むように戻す。これを繰り返して、パンチ１０とダイ１２の装置内において、孔の開いた板状材料３を複数積層する製造方法による。【選択図】図１
2006068900.tif 000002
【特許請求の範囲】
【請求項１】
パンチとダイを用いた、高アスペクト比な貫孔部を有する工業用部品の製造方法であって、
前記パンチにより、第一の板状材料に第一の孔部を開ける第一の工程と、
前記第一の孔部から前記パンチを抜き取らない状態で、前記第一の板状材料をストリッパーに密着させて引き上げる第二の工程と、
前記パンチの先端部が引き上げた前記第一の板状材料の最下部より僅かに引き込む程度に、前記パンチを引き上げる第三の工程と、
前記パンチにより、第二の板状材料に第二の孔部を開ける第四の工程と、
前記第二の孔部から前記パンチを抜き取らない状態で、前記第二の板状材料を前記第一の板状材料とともに引き上げる第五の工程と、
前記パンチの先端部が引き上げた前記第二の板状材料の最下部より僅かに引き込む程度に、前記パンチを引き上げる第六の工程を含み、
以降、複数枚の板状材料を、第四の工程から第六の工程を繰り返して積層することを特徴とする高アスペクト比な貫孔部を有する工業用部品の製造方法。
【請求項２】
前記第一の工程及び前記第四の工程において、パンチで板状材料に孔部を開ける際に、ダイとストリッパーとの間にスペーサを介する請求項１に記載の高アスペクト比な貫孔部を有する工業用部品の製造方法。
【請求項３】
前記スペーサの厚さが、ダイとストリッパーとの間に存在する板状材料の厚さの合計より、略５乃至１５μｍ厚い請求項２に記載の高アスペクト比な貫孔部を有する工業用部品の製造方法。
【請求項４】
前記第四の工程から第六の工程を繰り返し、所望枚数の板状材料を積層した後に、
積層された板状材料が引き上げられている状態において、ワーク受け治具をダイ上に挿入し、前記積層された板状材料を前記ワーク受け治具上に移載する工程を有する請求項１に記載の高アスペクト比な貫孔部を有する工業用部品の製造方法。
【請求項５】
前記第二の工程と第三の工程の間において、前記パンチの先端部が、引き上げた前記第一の板状材料の最下部より僅かに飛び出た状態において、前記第一の板状材料の第一の孔部のカス取りを行う工程と、
及び、前記第五の工程と第六の工程の間において、前記パンチの先端部が、引き上げた前記第二の板状材料の最下部より僅かに飛び出た状態において、前記第二の板状材料の第二の孔部のカス取りを行う工程と、を含む請求項１に記載の高アスペクト比な貫孔部を有する工業用部品の製造方法。
【請求項６】
前記カス取りが、圧縮空気の流れでカスを除去する空気ブロー手段によるか、若しくは、粘着媒体に付着させてカスを除去する粘着手段により行われる請求項５に記載の高アスペクト比な貫孔部を有する工業用部品の製造方法。
【請求項７】
前記工業用部品に開けた前記貫孔部の寸法の精度が、一枚の前記板状材料に開けた前記孔部の寸法の精度と同等である請求項１に記載の高アスペクト比な貫孔部を有する工業用部品の製造方法。
【請求項８】
前記貫孔部の直径若しくは縁と対向する縁との最短距離と、軸長との比が、略１：１〜１：１５である請求項１〜７の何れか一項に記載の高アスペクト比な貫孔部を有する工業用部品の製造方法。
【請求項９】
前記貫孔部と隣接する貫孔部との間隔と、前記貫孔部の軸長との比が、略１：１〜１：１５である請求項１〜８の何れか一項に記載の高アスペクト比な貫孔部を有する工業用部品の製造方法。
【請求項１０】
前記貫孔部の直径が１００μｍ以下である請求項１〜９の何れか一項に記載の高アスペクト比な貫孔部を有する工業用部品の製造方法。
【請求項１１】
前記貫孔部と隣接する貫孔部との間隔が１００μｍ以下である請求項１〜１０の何れか一項に記載の高アスペクト比な貫孔部を有する工業用部品の製造方法。
【請求項１２】
予め接着剤が塗布されている前記板状材料を用いる請求項１〜１１の何れか一項に記載の高アスペクト比な貫孔部を有する工業用部品の製造方法。
【請求項１３】
前記第一の板状材料と前記第二の板状材料との間に、接着シートを挟む工程を有する請求項１〜１１の何れか一項に記載の高アスペクト比な貫孔部を有する工業用部品の製造方法。
【発明の詳細な説明】
【技術分野】
【０００１】
本発明は、高アスペクト比な貫孔部を高密度に有する工業用部品の製造方法に関し、更に詳細には、打抜後の取扱により変形する軟性の材料を使用した場合において、所定の厚さの工業用部品に、薄い板状材料に孔部を開ける場合の精度と同等な高い精度で、高アスペクト比な貫孔部を数多く形成する、工業用部品の製造方法に関するものである。
【背景技術】
【０００２】
工業生産される全ての製品に共通した要求は、より安く、より軽く、より小さくであり、特に電子回路を数多く搭載した工業製品では、小さいことが付加価値となるために、それを支える実装化技術の発展には目覚ましいものがある。その発展の中で電子部品が載る配線基板においては、冷却効果を考慮し高い信頼性を確保しながら、より高密度な回路形成が可能なように、小さな貫孔部が正確に精度よく製作されている必要がある。又、その他にもインクジェットプリンターのインク吐出部では、配線基板以上に小さな貫孔部が高精度に開いていることが要求される等、工業用部品において小さな貫孔部を高精度に開ける技術は、必要不可欠なものである。
【０００３】
最近は、より高密度化が進み、材料基板の一定面積の中により多くの小さな貫孔部を開けることが必要で、必然的にその貫孔部は、小さく深い、言い換えれば貫孔部の直径が小さく軸長が長い、即ち、高アスペクト比なものとなり、高い精度でそれら貫孔部を形成することが要求されている。一般にアスペクト比とは、貫孔部が円筒形の場合に、その直径と軸長の比をいい、貫孔部が円筒形でない場合には、貫孔部の開口面において縁から対向する縁への最短距離と軸長との比をいう。ここで縁から対向する縁への最短距離とは、図５（ａ）、図５（ｂ）に示す最短距離Ｓのことである。即ち、高アスペクト比な貫孔部とは、直径又は孔の最短距離に比べて軸長の長い、細長い孔のことをいう。
【０００４】
このような板状材料に小さな貫孔部を多く開ける従来の方法の１つとして、打抜金型による孔加工が挙げられる。パンチとダイを用いて、工業用部品としての所定の厚さの板状材料を一度に打ち抜く方法である。この方法では、最初から厚い板状材料を打抜対象としていて、パンチとダイの隙間であるクリアランスが多く必要となり、精度が悪いという問題を抱えている。又、打抜時に、薄い板状材料の場合よりも大きな剪断力がかかり、貫孔部の密度が大きい場合には特にダイにも孔が数多く必要であるため、その大きな剪断力にダイの強度が耐えられず、剛性不足により変形し、更には破損するという問題も生じる。
【０００５】
図３（ａ）、図３（ｂ）は、打抜金型による貫孔部開口を示す図である。図３（ａ）に示すように、パンチ１０がダイ１２上に置かれた板状材料１３を、パンチ１０とダイ１２との隙間であるクリアランス１６を設けて打ち抜くと、一般に、パンチ１０とダイ１２のそれぞれのエッジ１４からクラック１５が発生する。このクラック１５はクリアランス１６の範囲で発生し、貫孔部の精度はそのクリアランス１６の範囲の中でばらつく。その結果、一般に打抜金型による貫孔部開口方法では、打抜後の板状材料の貫孔部の断面形状は、図３（ｂ）に示すような打抜方向に対して拡がったテーパ状になる。
【０００６】
打抜金型に必要なクリアランス１６は、日刊工業新聞社発行の基本機械工作（Ｉ）によれば、薄板の場合で板厚の４〜１２％、厚板の場合で板厚の１８〜２６％であり、板厚が厚くなるほど大きくなる。即ち、上記したように、厚い板状材料では貫孔部の精度は低下する。従って、打抜方向出口側の直径の寸法がばらついてしまい、高アスペクト比な小さい貫孔部を高密度に開ける方法には適さない。
【０００７】
この打抜金型による孔加工を改善した方法として、薄い板状材料を打抜対象とし、打ち抜いた後に板状材料を移動して積み重ね、所定の厚さの工業用部品を得る方法がある。この方法では、一度に打ち抜く材料の板厚は薄いため、打抜毎の一枚の板状材料における孔部の精度は良好で、又、パンチとダイによる剪断力も小さくて済むため、高密度に孔部を開けられる。しかしながら、板状材料を移動するための治具や、積み重ねるスペースが必要で、且つ工程が増えて生産効率が下がり、高コストとなる問題がある。又、正確に積み重ねるためにガイドピンが必要となり、工業用部品の中に必要な孔部以外の孔を開けるという無駄も生じる。更には、打ち抜いた後に変形するような軟性の材料では、移動して積み重ねる間に孔部にズレが生じ、積み重ねて所定の厚さの工業用部品になると、貫孔部の精度が低下するといった問題が生じ、やはり、高アスペクト比な小さい貫孔部を高密度に開ける方法には適さない。
【０００８】
従来の方法として、打抜金型によらないレーザーによる孔加工がある。レーザー光線による加工であり、ビーム光をレンズで集光して対象材料にあてて加工する方法である。このレーザー加工では、基本原理である集光方法そのものによって、貫孔部がビーム光の進行方向に向かって絞られるテーパ状となってしまい、高アスペクト比では精度が悪いという根本的な問題がある。
【０００９】
図４（ａ）、図４（ｂ）は、レーザー加工による貫孔部開口を示す図である。図４（ａ）に示すように、レーザー加工機において、平行ビーム光１７が集光レンズ１８を通って、焦点距離２０の場所に集光し加工される。焦点からずれるほどレーザー光幅１９は広くなり、加工される貫孔部の直径は大きくなる。従って、板状材料の板厚が厚いほどに、ビーム光の進行方向出口側の孔加工を施しているときの、ビーム光の進行方向入口側に開く貫孔部の直径は大きくなる。その結果、図４（ｂ）に示すような絞りテーパ状の貫孔部が形成されてしまう。
【００１０】
又、レーザー加工では熱エネルギーを用いているので、この熱の影響により加工対象となる板状材料が変形し、変質層が形成され、これらにより貫孔部の直径がばらつくといった別の問題も生じる。この問題でも厚い板状材料ほど多くのレーザー光線量、即ち熱エネルギーが必要となるため、板状材料の板厚が厚いほどに貫孔部の精度が低下する。従って、レーザー加工も、高アスペクト比な小さい貫孔部を高密度に開ける方法としては適しているといえない。
【発明の開示】
【発明が解決しようとする課題】
【００１１】
上記したように、電子部品を中心として工業分野での実装化技術はより高密度化してきていて、微細化した貫孔部を、高密度に開けることが要求される工業用部品においては、孔加工後の取扱によって、変形を生じるような寸法若しくは形状の軟質材料を用いた場合でも、より高アスペクト比な貫孔部を、破損の生じないように安全に、より高精度に形成する方法が求められているが、適切な方法が提案されていなかった。
【００１２】
本発明は、以上の課題に鑑みてなされたものであり、その目的とするところは従来技術の問題を解決するところにあり、変形の可能性がある柔らかな材料を使用した場合においても、直径が例えば１００μｍ以下と細く、直径に比べ軸長が一定比率以上の長さを有する微細な貫孔部を、一枚の薄い板状材料に孔部を開ける精度と同等な高い精度で、ほぼ真っ直ぐに開口することが出来、それによって数多くの高アスペクト比な小さい貫孔部を有した所定の厚さの工業用部品を提供し、電子機器を主とする工業用部品の実装化技術において、より一層の高密度化に寄与することにある。
【００１３】
本発明者らは、打抜金型による板状材料への孔加工手段、及び製造工程につき種々検討した結果、パンチとダイを用いた金型打抜方法において、パンチにより板状材料に孔部を開けた後に、パンチを孔部から抜き取らない状態で板状材料をストリッパーに密着させて持ち上げ、ダイより引き上げたパンチを、孔部の最下部より僅かに引き込むように戻し、次の板状材料も同様にして、パンチにより孔部を開けた後に、パンチを孔部から抜き取らない状態で前の板状材料の下部に重ねるように密着させて持ち上げ、ダイより引き上げたパンチを、持ち上げた板状材料の孔部の最下部より僅かに引き込むように戻す。これを繰り返して、パンチとダイの装置内において、孔の開いた板状材料を複数積層するといった製造方法により、上記の目的を達成出来ることを見出した。
【課題を解決するための手段】
【００１４】
即ち、本発明によれば、パンチとダイを用いた、高アスペクト比な貫孔部を有する工業用部品の製造方法であって、パンチにより、第一の板状材料に第一の孔部を開ける第一の工程と、第一の孔部からパンチを抜き取らない状態で、第一の板状材料をストリッパーに密着させて引き上げる第二の工程と、パンチの先端部が引き上げた第一の板状材料の最下部より僅かに引き込む程度にパンチを引き上げる第三の工程と、パンチにより、第二の板状材料に第二の孔部を開ける第四の工程と、第二の孔部からパンチを抜き取らない状態で、第二の板状材料を第一の板状材料に密着させて引き上げる第五の工程と、パンチの先端部が引き上げた第二の板状材料の最下部より僅かに引き込む程度にパンチを引き上げる第六の工程を含み、以降、複数枚の板状材料を、第四の工程から第六の工程を繰り返して接着させて積層することを特徴とする高アスペクト比な貫孔部を有する工業用部品の製造方法が提供される。
【００１５】
第一の工程及び第四の工程において、パンチにより板状材料に孔部を開ける際に、ダイとストリッパーとの間にスペーサを介することが好ましい。そのスペーサの厚さは、ダイとストリッパーとの間に存在する板状材料の厚さの合計、換言すれば、既にパンチに積層された板状材料の厚さと孔部を開けようとするダイ上に置かれた板状材料の厚さの合計より、概ね５〜１５μｍ厚いことが好ましい。
【００１６】
第四の工程から第六の工程を繰り返し、所望枚数の板状材料を積層した後には、即ち、打ち抜き完了し板状材料を打抜金型内から取り外す際には、積層された板状材料が引き上げられている状態において、ワーク受け治具をダイ上に挿入し、積層された板状材料をワーク受け治具上に移載することが好ましい。
【００１７】
本発明の高アスペクト比な貫孔部を有する工業用部品の製造方法においては、第二の工程と第三の工程の間において、パンチの先端部が、引き上げた第一の板状材料の最下部より僅かに飛び出た状態において、第一の板状材料の第一の孔部のカス取りを行う工程と、及び、第五の工程と第六の工程の間において、パンチの先端部が、引き上げた第二の板状材料の最下部より僅かに飛び出た状態において、第二の板状材料の第二の孔部のカス取りを行う工程とを含むことが好ましい。カス取りは、例えば、圧縮空気の流れでカスを除去する空気ブロー手段によるか、若しくは、粘着媒体に付着させてカスを除去する粘着手段により、行うことが出来る。
【００１８】
本発明においては、工業用部品に開けた貫孔部の直径の精度を、一枚の板状材料に開けた孔部の直径の精度と同等にすることが可能である。
又、本発明においては、貫孔部の直径若しくは縁と対向する縁との最短距離と軸長との比が、概ね１：１〜１：１５であるような高アスペクト比な貫孔部を形成することが出来、貫孔部と隣接する貫孔部との間隔と、貫孔部の軸長との比が、概ね１：１〜１：１５であるような高アスペクト比な貫孔部も形成出来る。更には、直径が１００μｍ以下である高アスペクト比な貫孔部を形成することが可能であり、貫孔部と隣接する貫孔部との間隔が１００μｍ以下である高アスペクト比な貫孔部も形成することが可能である。
【００１９】
本発明においては、積層する板状材料どうしを、予め接着剤が塗布されている板状材料を用いて接着させてもよく、又、板状材料と板状材料との間に、接着シートを挟んで接着させてもよい。更には、真空吸引出来る穴を板状材料に予め開けておき、真空吸引によって各板状材料を密着させて積層してもよい。
【発明の効果】
【００２０】
本発明によれば、変形の可能性がある柔らかな材料を使用した場合においても、直径が１００μｍ以下と極小さく、又、直径に比べ軸長が一定比率以上の長さを有する微細な貫孔部、即ち、小さく且つ高アスペクト比な貫孔部を、一枚の薄い板状材料に孔部を開ける精度と同等の精度で、高密度に設けた工業用部品を製造することが出来るという効果が発揮される。なお、この製造方法によって、所望の配線基板や液体吐出用ノズル等を製作することが可能となり、工業製品の実装化技術の向上に貢献し、よりコンパクトで便利な製品の提供される。
【発明を実施するための最良の形態】
【００２１】
以下に、本発明の高アスペクト比な貫孔部を有する工業用部品の製造方法について、実施の形態を具体的に説明するが、本発明は、これらに限定されて解釈されるものではなく、本発明の範囲を逸脱しない限りにおいて、当業者の知識に基づいて、種々の変更、修正、改良を加え得るものである。
尚、本明細書中において、貫孔部と孔部とは、例えば、厚さを有する板状材料の一の面から反対側の面につながり開けられた同じ孔を指すが、単に孔部という場合には、積層された一枚の板状材料に開けられる孔を示す。
【００２２】
本発明においては、従来の方法におけるガイドピンのような重ね合わせる軸としてパンチそのものを利用していて、パンチ＆ダイの製造装置内で、薄い板状材料を積層することに大きな特徴がある。又、個々に開けた薄い板状材料一枚毎の孔部が変形しないように、パンチを引き上げる際に、パンチの先端が、引き上げた板状材料の最下部より僅かに引き込むところで引き上げを止めることにも特徴がある。
【００２３】
図１０に、従来方法に係るパンチとダイを用いた打ち抜き方法の一例を示す。パンチ１０がストリッパー１１の穴を移動する以上は、パンチ１０とストリッパー１１の穴との間に一定のクリアランスは必要であり、従って、パンチ１０の中心軸とストリッパー１１の穴の中心軸との間にはどうしてもズレが生じる。
従来は、図１０に示すように、パンチ１０の中心軸とストリッパー１１の穴の中心軸とのズレａ１、ａ２、ａ３の方向及び大きさが、打ち抜く度に変わってしまい、一枚毎に板状材料の孔部の位置が異なっていた。従って、これらを積層して貫孔部を形成しても精度の高い孔部とはならなかった。
【００２４】
本発明の特徴によれば、パンチを軸として板状材料を積層することによって、板状材料がパンチを保持し固定する役目を果たすので、打ち抜く度にパンチの中心軸とストリッパーの穴の中心軸とのズレの方向及び大きさが変わらない。即ち、引き上げられた板状材料の打ち抜きされた孔においては、パンチを外周から締め付ける方向（半径方向）に、弾性変形の範囲で力が働くため、パンチを保持することが出来る。従って、より高精度な孔部を板状材料に開けることが可能となる。
図１１は、本発明に係る高アスペクト比な貫孔部を有する工業用部品の製造方法の一例を示す説明図であり、３シートの板状材料３を打ち抜いた後にストリッパー１１を引き上げた状態を表している。この例のように、３シートの板状材料３に貫孔部を開ける場合においても、それぞれのパンチ１０の中心軸とストリッパー１１の穴の中心軸とは、それぞれ方向及び大きさが異なるズレａ４、ａ５、ａ６を有しているが、パンチ１０を軸として板状材料３を積層しているので、３シートの板状材料３それぞれの孔部において、各々のズレａ４、ａ５、ａ６が変わることはない。従って、３シートの板状材料３が重なって形成される貫孔部は、より高精度なものとなる。又、図１１のように板状材料３がパンチ１０の先端部周囲について、パンチ１０を支えるため、パンチ１０先端部の座屈を防止する働きも持つ。
【００２５】
このように、所定の厚さの工業用部品としたときに、従来の方法ではその厚さが厚いほど貫孔部の精度は低下したが、本発明では、打抜後の取扱により変形する軟性の材料を使用した場合においても、薄い板状材料に孔部を開ける場合の精度と同等の高い精度で、高アスペクト比な貫孔部を高密度に形成することが可能となる。
電子回路用配線基板やプリンター用インク吐出部等で求められる高密度で高アスペクト比な貫孔部とは、図２（ａ）、図２（ｂ）に示す次のような貫孔部である。
本発明に係る高アスペクト比な貫孔部を有する工業用部品を図２に示す。図２（ａ）は高アスペクト比な貫孔部２を有する工業用部品１の一例を示しており、その一部を拡大した図が、図２（ｂ）である。工業用部品１においては、図２（ｂ）における貫孔部直径Ｄと貫孔部軸長Ｌとの比が、概ね１：１〜１：１５程度の細長い貫孔部が形成されていることが好ましい。又、工業用部品１においては、貫孔部間隔Ｎと貫孔部軸長Ｌとの比が、同様に概ね１：１〜１：１５程度になるような高い密度で貫孔部が形成されることが要求される。貫孔部直径Ｄ、貫孔部間隔Ｎともに数十μｍ程度である。工業用部品１には、そのような１００μｍ以下の小さな貫孔部が１００μｍ以下の間隔で精度よく数多く形成されることが求められ、本発明の高アスペクト比な貫孔部を有する工業用部品の製造方法により実現することが可能である。
【００２６】
精度の高い貫孔部とは、貫孔部軸長Ｌの全ての区間において、貫孔部直径Ｄがほぼ一定であるものをいう。言い換えれば板状材料の厚さを真っ直ぐに貫通した孔であり、貫孔部２断面を円とすれば貫孔部２がほぼ円柱となるような孔である。貫孔部２断面形状は必ずしも円である必要はなく、例えば、図６に示すような断面が細長い楕円であってもよく、その形状は問わない。貫孔部の精度が低い場合に高密度に貫孔部２を形成すれば、貫孔部間隔Ｎがなくなって２つ以上の貫孔部２が合体したり、貫孔部間隔Ｎが少なくて強度不足となり、貫孔部２と貫孔部２の間の壁部Ｗが曲がる等の変形が起きたり破損する等が生じ、工業用部品１としての信頼性が著しく損なわれるが、本発明の高アスペクト比な貫孔部を有する工業用部品の製造方法によれば、上記の壁部Ｗが薄くても高い形状精度で部品を作製出来るため、このような問題は起こらない。
【００２７】
本発明の高アスペクト比な貫孔部を有する工業用部品の製造方法において対象とする、打抜後の取扱により変形を生じるような寸法、若しくは形状の軟質材料とは、例えばヤング率が３０００ｋｇｆ／ｍｍ2未満の軟質材料であり、ポリエチレン（ヤング率３１０ｋｇｆ／ｍｍ2）、ポリイミド（ヤング率４３０ｋｇｆ／ｍｍ2）、強化プラスチック（ヤング率２５００ｋｇｆ／ｍｍ2）、グリーンシート（ヤング率４ｋｇｆ／ｍｍ2）等が該当する。又、ヤング率が３０００ｋｇｆ／ｍｍ2以上の材料であっても、例えば極薄い板状の金属等、打抜後の取扱により変形を生じるような寸法、若しくは形状の材料は、全て本発明の対象となり得る。
【００２８】
以下に、本発明に係る、高アスペクト比な貫孔部を有する工業用部品の製造方法の一例を説明する。
先ず、図１（ａ）〜図１（ｅ）により、製造方法の概略工程を説明する。
打抜加工機は、パンチ１０とダイ１２、及びストリッパー１１を主な機器として構成され、ダイ１２の上に一枚ずつ薄い板状材料３を載せ、パンチ１０で打ち抜くものである。薄い板状材料３の材質や大きさ、及び厚さは、特に限定されるものではないが、例えば厚さ４０μｍのグリーンシートを使用することが出来る。
【００２９】
図１（ａ）は、打抜準備のためにダイ１２に１シート目の薄い板状材料３を載せた状態を示している。次に、図１（ｂ）に示すように、１シート目をパンチ１０で板状材料３を打ち抜く。その後、図１（ｃ）に示す２シート目の打抜準備に入るが、従来の方法のように打抜済の１シート目の板状材料３を他の場所へ移動して積層することはせず、パンチ１０に差し込んだままストリッパー１１に密着させ上方に移動する。ストリッパー１１に板状材料３を密着させる方法は、図１（ｃ）に示すようなストリッパー１１に貫通した吸気口から真空吸引８を行ってもよく、１シート目の板状材料３の表面に接着剤を塗布する等でストリッパー１１に接着させてもよい。
【００３０】
又、２シート目の打抜準備に入るために、図１（ｃ）に示すように、ダイ１２からパンチ１０、及びストリッパー１１を引き上げるが、このときにパンチ１０を、一緒に引き上げた１シート目の板状材料３の孔部の中央部まで戻さないことが好ましい。板状材料３の最下部より僅かに引き込むところで止めることが肝要である。ここで、僅かに引き込むとは、常に、少なくとも飛び出てはいない状態にすることを指す。パンチ１０を板状材料３の孔部の中央部まで戻したり、完全にストリッパー１１の中へ格納してしまうと、軟質材料を用いた板状材料３では孔部が変形してしまい、板状材料３を積層して工業用部品１としたときの孔の精度が低下する。
【００３１】
このようにパンチ１０自体を、従来の方法のガイドピンのように薄い板状材料３の積層軸として用い、又、パンチ１０自体で開けた孔部の変形を防止することにより、薄い板状材料を積層する手段をとりながら、板状材料３を移動するための治具や、積み重ねるスペースが不用となり、製造工程数の増加もより少なくて済む。従って、一枚の薄い板状材料３に開ける孔と同じ高い精度でつくられた高アスペクト比な貫孔部を高密度に有した工業用部品１を、より低コストで製造出来る。
【００３２】
図１（ｄ）は、２シート目の板状材料３の打抜工程を示す。次いで、図１（ｃ）のような打抜準備を行い、これを繰り返して複数枚の板状材料３を、打抜加工機内で順次積層する。
図１（ｅ）に示すように、板状材料３を全シート分について打ち抜いて、積層を終えたら、ストリッパー１１より積層した板状材料３を離して打抜完了となる。
【００３３】
次に、図１５（ａ）〜図１５（ｆ）を用いて、上記した１シート目の板状材料３の打抜準備工程（図１（ａ））から、２シート目の板状材料３の打抜準備工程（図１（ｃ））までの詳細を、即ち、１シート目の打抜の詳細を説明する。
図１５（ａ）は、図１（ａ）と同じくダイ１２に１シート目の薄い板状材料３を載せた状態を示している。次に、図１５（ｂ）に示すように、ストリッパー１１を下ろしてダイ１２上の板状材料３にあてる。このとき、未だ、パンチ１０はストリッパー１１内に納まったままである。ストリッパー１１を下ろしたときに、ストリッパー１１がダイ１２上の板状材料３に当たる前に、パンチ１０で板状材料３を打ち抜くことは好ましくない。ストリッパー１１を下ろしたときに、ストリッパー１１は、パンチ１０を把持するとともに、板状材料３を押さえる働きを担うが、板状材料３を押さえないと、板状材料３の平面度が悪くうねっている場合に、不安定な打抜になり、高精度に打ち抜き出来ないからである。又、打抜時に生じる板状材料３の剪断以外の変形、具体的には反りなどをストリッパー１１で押さえることで防止出来る。防止しないと高精度に打抜出来ない。
【００３４】
その後に、図１５（ｃ）に示す通り、ストリッパー１１がダイ１２上の板状材料３に当たった状態において、パンチ１０で板状材料３を打ち抜き、パンチ１０をダイ１２中へ入れる。そして、図１５（ｄ）に示すように、今度はストリッパー１１をダイ１２上の板状材料３にあてたまま、先ず、パンチ１０のみを引き上げ板状材料３の最下部より僅かに引き込む。パンチ１０が引き込むと同時に、あるいは、パンチ１０が引き込むより先に、ストリッパー１１を引き上げないほうが好ましい。ストリッパー１１とダイ１２、及び、パンチ１０で囲まれた状態は、板状材料３の打抜形状が高精度に確保されている状態なので、この配置を維持したまま、パンチ１０を引き上げたほうが精度を落とさずに済むからである。
【００３５】
そして、図１５（ｅ）に示す通り、板状材料３をパンチ１０に差し込んだまま、ストリッパー１１を引き上げて、１シート目の打抜を終える。図１５（ｆ）は、図１（ｃ）と同じく２シート目準備工程を示している。
【００３６】
次に、図１６（ａ）〜図１６（ｆ）、図１７（ａ）〜図１７（ｆ）、図１８（ａ）〜図１８（ｆ）、図２０を用いて、変形し易い材料を使用した場合にも、高精度に打ち抜きを行える方法を説明する。図１６（ａ）〜図１６（ｆ）、図１７（ａ）〜図１７（ｆ）、図１８（ａ）〜図１８（ｆ）は、本発明に係る、パンチとダイを用いた、高アスペクト比な貫孔部を有する工業用部品の製造方法の一例を示す工程説明図であり、ダイとストリッパーとの間にスペーサを介して打ち抜きを行う方法を表している。
【００３７】
上記したように、孔部を開けた板状材料をパンチに積層しながら打抜工程を繰り返すことで、孔部を、より高精度に開けることが出来るが、板状材料として、軟らかく、変形し易い材料を使用した場合には、孔部の精度低下を招くことがある。
打ち抜き時において、パンチが孔部を開ける前にストリッパーがダイ上の板状材料に当たり、板状材料はストリッパーとダイとの間に挟まれ、既に孔部が開けられストリッパーに積層された板状材料、及び、これから孔部が開けられるダイ上に置かれた板状材料に圧縮力が加わる。このとき、この圧縮力で変形し易い材料を使用した場合には、ストリッパーに積層された板状材料が、押し潰され変形するが、積層軸となっているパンチは固定されているので、相対的に変位が生じ、既に開けられた孔部の形状精度が低下することがある。一方、ダイ上に置かれた板状材料は、ストリッパーが当たり押し潰された状態でパンチにより孔部が開けられるので、打抜後に生じる弾性変形の形状戻りの分だけ、孔部の位置精度及び形状精度が低下することがある。
【００３８】
軟らかい板状材料に、より高精度な孔部を開けるためには、図１６（ａ）〜図１６（ｆ）、図１７（ａ）〜図１７（ｆ）、図１８（ａ）〜図１８（ｆ）に示されるように、ダイとストリッパーとの間にスペーサを介して打ち抜きを行うことが好ましい。スペーサを介することでストリッパーが直接板状材料に当たり、板状材料に圧縮力が加わることを防止出来る。
【００３９】
図１６（ａ）〜図１６（ｆ）は、例えば、スペーサとして外挿シム６を用いた製造工程を示す図である。
図１６（ａ）は、打抜準備のためにダイ１２に１シート目の薄い板状材料３を載せた状態を示している。又、ダイ１２上には、例えば、図２０に示すような形状の外挿シム６も載置される。外挿シム６の厚さは、ダイ１２上の板状材料３の厚さより、概ね５〜１５μｍ厚いものとすることが好ましい。次に、図１６（ｂ）に示すように、１シート目の板状材料３をパンチ１０で打ち抜く。このとき、ストリッパー１１は、板状材料３に直接当たらずに、板状材料３の厚さより僅かに厚い外挿シム６に当たる。従って、板状材料３が極軟らかい材料であっても打ち抜き時に変形することがなく、打ち抜いて板状材料３に形成される孔部は高精度なものとなる。その後、図１６（ｃ）に示す２シート目の打抜準備に入り、打抜済の１シート目の板状材料３をパンチ１０に差し込んだままストリッパー１１に密着させ上方に移動する。ダイ１２上には、外挿シム６が載置される。外挿シム６の厚さは、既に打ち抜いてパンチ１０に差し込んだまま引き上げられた板状材料３と、これから打ち抜くダイ１２上に置かれた板状材料３の厚さの合計より、概ね５〜１５μｍ厚くすることが好ましい。
【００４０】
図１６（ｄ）は、２シート目の板状材料３の打抜工程を示す。１シート目の図１６（ｂ）と同様に、ストリッパー１１は、板状材料３には直接当たらず、外挿シム６に当たり、板状材料３が変形することを防止する。同じく板状材料３に形成される孔部は高精度なものとなる。次いで、図１６（ｅ）で３シート目の打抜準備に入る。ダイ１２上には、同様に、既に打ち抜いてパンチ１０に差し込んだまま引き上げられた板状材料３と、これから打ち抜くダイ１２上に置かれた板状材料３の厚さの合計より、好ましくは概ね５〜１５μｍ厚い外挿シム６が置かれ、打ち抜き時に、ストリッパー１１が板状材料３に直接当たることを防止する。これを繰り返して複数枚の板状材料３を、打抜加工機内で順次積層する。図１６（ｆ）に示すように、板状材料３を全シート分について打ち抜いて、積層を終えたら、ストリッパー１１より積層した板状材料３を離して打抜完了となる。
【００４１】
上記したように、パンチ１０で板状材料３を打ち抜く際にダイ１２上に載置する外挿シム６の厚さを、ダイ１２とストリッパー１１との間に存在する板状材料３の厚さの合計、言い換えれば、既に打ち抜いてパンチ１０に差し込んだまま引き上げられた板状材料３と、これから打ち抜くダイ１２上に置かれた板状材料３の厚さの合計より、常に、概ね５〜１５μｍ厚くする理由は、板状材料３の厚さのバラツキによっても、打ち抜き時に生じるストリッパー１１及びダイ１２の変形によっても、ストリッパー１１が板状材料３を押し潰すことがないようにするためである。外挿シム６の厚さが、パンチ１０に差し込んだまま引き上げられた板状材料３とダイ１２上に置かれた板状材料３の厚さの合計より薄いか、若しくは、厚くても、その差が概ね５μｍ未満である場合には、ストリッパー１１が板状材料３を押し潰すことがあり得て好ましくない。反対に、その差が概ね１５μｍより厚い場合には、板状材料３の撓みを十分に抑えられず好ましくない。
【００４２】
上記した条件に適う限り、板状材料３の積層数が増えて、必要な外挿シム６の厚さが厚くなる毎に、それぞれに用意した厚さの異なる外挿シムに入れ替えてもよく、又、外挿シムを積層していっても構わない。
【００４３】
上記した外挿シム６を一例とするスペーサは、打ち抜き時にダイとストリッパーとの間に存在し、ストリッパーが直接板状材料に当たり、板状材料に圧縮力が加わることを防止出来るものであって、その厚さは、打ち抜いてパンチに差し込んだまま引き上げられた板状材料と、打ち抜くダイ上に置かれた板状材料の厚さの合計より、概ね５〜１５μｍ厚いものであればよく、スペーサの形状は限定されない。
【００４４】
例えば、上記した外挿シム６の場合に、板状材料３を挟む複数の角棒や平板であってもよく、板状材料３の四隅に置かれる薄い円柱や角柱であってもよい。しかしながら、同じ厚さ（高さ）に加工し易く、よりダイ１２とストリッパー１１の傾きを抑えることが容易であることから、図２０に示すような枠形状であることが好ましい。
【００４５】
スペーサの他の例として、昇降シムを用いた製造工程を、図１７（ａ）〜図１７（ｆ）に示す。
図１７（ａ）〜図１７（ｆ）に示す昇降シム５は、ダイ１２中を上下に移動してダイ１２の上面から突出する高さを調節し、パンチ１０を打ち抜くときにダイ１２とストリッパー１１との間に空間を形成し、ストリッパー１１が直接板状材料３に当たり、板状材料３に圧縮力が加わることを防止する。
【００４６】
図１７（ａ）は、打抜準備のためにダイ１２に１シート目の薄い板状材料３を載せた状態を示している。このとき、昇降シム５を、ダイ１２の上面から、ダイ１２上の板状材料３の厚さより、概ね５〜１５μｍ高く突出するよう上に移動させる。次に、図１７（ｂ）に示すように、１シート目の板状材料３をパンチ１０で打ち抜く。このとき、ストリッパー１１は、板状材料３に直接当たらずに、板状材料３の厚さより僅かに突出した昇降シム５に当たる。従って、板状材料３が極軟らかい材料であっても打ち抜き時に変形することがなく、打ち抜いて板状材料３に形成される孔部は高精度なものとなる。その後、図１７（ｃ）に示す２シート目の打抜準備に入り、打抜済の１シート目の板状材料３をパンチ１０に差し込んだままストリッパー１１に密着させ上方に移動する。ダイ１２の上面から突出する昇降シム５の高さは、既に打ち抜いてパンチ１０に差し込んだまま引き上げられた板状材料３と、これから打ち抜くダイ１２上に置かれた板状材料３の厚さの合計より、概ね５〜１５μｍ高く突出するよう調節される。
【００４７】
図１７（ｄ）は、２シート目の板状材料３の打抜工程を示す。１シート目の図１７（ｂ）と同様に、ストリッパー１１は、板状材料３には直接当たらず、昇降シム５に当たり、板状材料３が変形することを防止する。同じく板状材料３に形成される孔部は高精度なものとなる。次いで、図１７（ｅ）で３シート目の打抜準備に入る。同様に、既に打ち抜いてパンチ１０に差し込んだまま引き上げられた板状材料３と、これから打ち抜くダイ１２上に置かれた板状材料３の厚さの合計より、概ね５〜１５μｍ高く突出するように、ダイ１２の上面から突出する昇降シム５の高さを調節し、打ち抜き時に、ストリッパー１１が板状材料３に直接当たることを防止する。これを繰り返して複数枚の板状材料３を、打抜加工機内で順次積層する。図１７（ｆ）に示すように、板状材料３を全シート分について打ち抜いて、積層を終えたら、ストリッパー１１より積層した板状材料３を離して打抜完了となる。
【００４８】
上記したように、スペーサの形状は限定されない。従って、スペーサとして、この昇降シム５を用いる場合に、図示しないが、昇降シム５の水平方向断面形状として、例えば、板状材料３を挟んだ細長形状であってもよく、板状材料３の四隅の外側に置かれる円形状や方形状であってもよく、あるいは、板状材料３を囲んだ枠形状であってもよい。
【００４９】
スペーサとして用いる昇降シムは、図１７（ａ）〜図１７（ｆ）に示すようにダイ１２中を上下に移動する昇降シム５に限定されず、図１８（ａ）〜図１８（ｆ）に示すように、ストリッパー１１中を上下に移動する昇降シム４であってもよい。昇降シム４を用いた製造工程を、図１８（ａ）〜図１８（ｆ）に示す。
図１８（ａ）〜図１８（ｆ）に示す昇降シム４は、ストリッパー１１中を上下に移動してストリッパー１１の下面から突出する長さを調節し、パンチ１０を打ち抜くときにダイ１２とストリッパー１１との間に空間を形成し、ストリッパー１１が直接板状材料３に当たり、板状材料３に圧縮力が加わることを防止する。
尚、昇降シム４のスペーサとしての役割、及び、製造工程の詳細は、先に説明した図１７（ａ）〜図１７（ｆ）に示す昇降シム５を用いた製造工程に準じるので、製造工程の説明は省略する。
【００５０】
一般に、打抜加工機においては、ダイの存在する下型は部品点数が上型に比べて少なく、昇降シム、及び、シムを上下に移動させる昇降機構を設置するスペースが確保し易く、この点において、昇降シム５のほうが昇降シム４より採用し易い。又、昇降シム４，５と、図１６（ａ）〜図１６（ｆ）に示す外挿シム６とを比較すると、初期コスト、及び、板状材料の厚さが変更になったときに要する改造コストにおいて外挿シム６が有利であるが、自動化可能な昇降シム４，５は、より処理速度が速く、スループットの向上、ひいては製造される工業用部品のコスト低減に寄与する点において優位である。
【００５１】
シムを上下に移動させる昇降機構の一例を図１９に示す。図１９は、ダイ１２中を上下に移動する昇降シム５にとり付けた昇降機構３２を示す説明図であり、高精度のサーボモータ３３で発生させた回転運動を、例えば、サーボモータ３３により回転する雄ねじ３４と、それにかみ合う雌ねじ３５からなる機構によって、直線運動に変換し、昇降シム５を上下に精度よく移動することが可能である。
【００５２】
次に、図９（ａ）〜図９（ｃ）により、板状材料に開けた孔部にカスが詰まることを防ぐカス取り工程を説明する。
図９（ａ）は、ダイ１２に板状材料３を載せた打抜前の準備状態である。そして、図９（ｂ）に示すように、パンチ１０で板状材料３を打ち抜く。このとき、打抜によって形成される板状材料の孔部を源とするカスが生じる。カスの大部分は、ダイのザグリ部２１に抜け落ちるが、一部分はパンチ１０に付着して上方に引き上げられる。この上方に引き上げられたカスが、板状材料３に付着すると打抜製品不良につながる。そこで、図９（ｃ）に示すように、板状材料３とともにストリッパー１１を引き上げて、パンチ１０の先端部が引き上げた板状材料３の下面より僅かにａ７だけ飛び出た状態においてカスを除去する。ここで、僅かに飛び出た状態とは、常に、少なくとも引き込んではいない状態にすることを指す。
【００５３】
打抜で形成された板状材料３の孔部にはパンチ１０が抜き取られていないので、カスが板状材料３の孔部に入って残ることはなく、図９（ｃ）の状態で、ダイ１２上や、パンチ１０あるいは板状材料３の下面に付着したカスを除去すれば事足りる。カス取りが容易な上に、カスが板状材料３の孔部に入って残ることはなく、歩留まりが、より向上する。
【００５４】
従来の製造方法においては、板状材料を打ち抜いた後にストリッパーに密着させて板状材料を引き上げることは行われていないため、ダイ上に残った板状材料の下側、即ち、ダイのザグリ部側から、真空で吸引したり、反対に空圧でブローしたり、あるいは、粘着媒体に付着させる等で、カスが板状材料の孔部に残らないように除去していた。
【００５５】
ところが、図７に打抜工程が示されるような、パンチ１０の打抜先端部分の径が太く、パンチとパンチとの間が広くとれる、大きなパンチピッチの打抜加工機の場合には、ダイのザグリ部２１に十分な空間があるので、上記のようなカス取りが行えるが、パンチ１０の打抜先端部分の径がより細く、パンチとパンチとの間が狭い、小さなパンチピッチの打抜加工機では、上記のようなカス取りは困難であった。
【００５６】
図８に打抜工程が示されるような打抜加工機は、近年において、貫孔部の高密度化が進む中で用いられることが多い。このような打抜加工機では、特にパンチ１０の先端部分ａ８において径が細く、先端部分ａ８の座屈を防止するために先端部分ａ８の長さは極力短くする。打抜カスを除去するために、パンチ１０は、ダイのザグリ部２１の中に突き出す必要があるので、ダイのザグリ部２１の上面の厚さｂは薄くなり、ダイ１２の強度はより低下する。又、パンチピッチが小さいため、パンチ１０の剪断力はより大きくなるため、ダイ１２への負荷はより大きくなる。そのため、ダイ１２の強度を向上させることを目的としてダイのザグリ部２１にリブを設ける等のダイ１２の補強が行われているが、そのような補強はダイ１２の構造を複雑にし、カス取り作業の実施に困難をきたす。結果的にカス取りが不十分となり、板状材料３の孔部にカスが残り、歩留まり低下を招くことになる。
【００５７】
本発明においては、ダイ１２上からカス取りが行えるので、ダイ１２の構造に影響されず容易にカス取りを実施出来る。又、板状材料３は打抜、積層を完了するまでパンチから抜き取られないので、板状材料３の孔部にカスが入ることは起こり難い。
尚、本発明におけるカス取り手段は、従来と同じ方法で構わない。より設備が簡素になる圧縮空気によるブロー、若しくは、粘着媒体による付着等、適宜選択すればよい。
【００５８】
次に、積層した板状材料をストリッパーより外す方法について説明する。
先に、図１（ｅ）に示したように、積層した板状材料３をストリッパー１１より外す方法は、例えば、板状材料３を引き上げていた真空吸引を止め真空破壊９を行い、剥離治具７で機械的にとり外せばよい。このとき、パンチ１０及びストリッパー１１から取り外した板状材料３をダイ１２上に置いてから取り出すのではなく、例えば、ワーク受け治具をダイ上に差し入れて、積層した板状材料３をワーク受け治具上に移載し次工程へ移送すれば、より生産効率が向上するので好ましい。板状材料が軟質の場合には、変形も起こし難くなるので好適である。
【００５９】
図１２（ａ）〜図１２（ｃ）は、積層した板状材料をワーク受け治具上に移載する工程の説明図であり、３シートの板状材料を打抜、積層した後に、パンチ及びストリッパーから取り外す一例を示している。図１２（ａ）に示すような、打抜、積層を完了した板状材料３を密着させたままストリッパー１１を引き上げたときに、図１２（ｂ）に示すように、ワーク受け治具２３をダイ１２上に挿入し、図１２（ｃ）に示す通り、ストリッパー１１に対してパンチ１０を引き上げる動作をさせることで、板状材料３とパンチ１０を引き離し、且つ、板状材料３を引き上げていた真空吸引８を止め真空破壊９を行い、剥離治具７で機械的にストリッパー１１から積層した板状材料３を取り外し、ワーク受け治具２３上に移載すればよい。
【００６０】
板状材料３を積層して工業用部品１とする際に、板状材料３どうしを接着する必要があるが、その方法は、各々の板状材料３の表面に予め接着剤を塗布することで接着してもよく、板状材料３と板状材料３との間に接着シートを挟んでも構わない。接着シートを用いると打抜の工程が増えるため、予め表面に接着性を持たせた板状材料３を用いることが好ましい。
【００６１】
又、真空吸引出来る穴を板状材料に予め開けておき、真空吸引によって各板状材料を密着させて積層してもよい。図１３（ａ）〜図１３（ｆ）に、真空吸引により板状材料を積層させる場合に、板状材料に開ける真空吸引用穴の設置例を示す。
図１３（ａ）は、ストリッパー１１に配置する真空吸引用穴２４の例を示し、図１３（ｂ）は、１シート目の板状材料３に配置する真空吸引用穴２４の例を示す。先ず、重ねたときに図１３（ａ）にはあって図１３（ｂ）にはない真空吸引用穴２４を通して、１シート目の板状材料３を真空吸引しストリッパー１１に密着させる。次に、例えば、図１３（ｃ）のような真空吸引用穴２４を、２シート目の板状材料３に配置する。図１３（ｂ）にはあって図１３（ｃ）にはない真空吸引用穴２４を通して、２シート目の板状材料３を真空吸引し１シート目の板状材料３に密着させる。同じように、図１３（ｄ）は、３シート目の板状材料３に配置する真空吸引用穴２４を示し、図１３（ｅ）は、４シート目の板状材料３に配置する真空吸引用穴２４を示す。図１３（ｆ）に示す通り、次に積層する板状材料がない最後の５シート目の板状材料３には真空吸引用穴２４は不用である。
【００６２】
真空吸引用穴を配置する場所は限定されないが、吸引力で板状材料を引き上げるので、真空吸引用穴が不用な最後の板状材料を除いて、真空吸引用穴は各板状材料の四辺に均等に配置することが好ましい。
又、通常、全ての真空吸引を１基の真空装置で行うが、この場合に、最後の板状材料を真空吸引するときを除いて、開放された真空吸引用穴が存在するため、そのままでは真空圧がたたない。この対策として、各シート毎に真空吸引する場所を決めておき、配管ラインを分別し経路に制御弁を設けること等で真空圧を確保することも可能であるが、真空吸引用穴に絞り部を形成しておくことでも、板状材料を引き上げる程度の吸引力は発揮し得る。
【００６３】
板状材料を積層する更に別の方法として、パンチの表面仕上げを粗くして、パンチと板状材料と間に生じる摩擦力を上げて、この摩擦力によって板状材料をパンチに保持する方法を用いることも好ましい。板状材料がパンチに保持される結果、順に打ち抜かれる板状材料はストリッパーに密着して積層される。一般に、打抜された孔は打抜過程で生じた内部応力のために、パンチを締め付ける方向、即ち、孔の径が小さくなるように弾性変形する。特に弾性の大きな材料ほど変形量は大きい。従って、パンチの表面仕上げを粗くするだけで板状材料をパンチに保持することが出来る。
【００６４】
弾性が大きな材料を板状材料に用いる場合には、より確実に、板状材料をパンチに保持するために、図１４に示すような表面にタケノコ状の段差部３１を有するパンチ３０を用いることも好ましい。板状材料はパンチ３０で打ち抜かれた瞬間に塑性変形せずに段差部３１を乗り越え、順に積層される。パンチ３０の段差高さＨを板状材料の厚さに等しくすれば、密着して積層することが出来、又、弾性変形によって段差部３１に引っ掛かるため板状材料がパンチ３０から抜け落ちることがない。
【００６５】
以上、高アスペクト比な貫孔部を有する工業用部品の製造方法について詳細を説明したが、本発明によれば、次に示す高精度な打抜加工が実現される。
工業用部品としての貫孔部直径Ｄが９８μｍ、貫孔部間隔Ｎが５０μｍとなるように、板状材料である厚さ５０μｍのグリーンシートに孔部を開ける場合を例にとれば、一枚の板状材料におけるパンチとダイのクリアランスは、板厚の４％として２μｍ程度あればよい。このとき、一枚の板状材料における孔部直径と孔部軸長の比、即ち、アスペクト比はほぼ２：１であり、孔部間隔と孔部軸長の比は１：１である。この板状材料を１２枚積層して工業用部品を得れば、その厚さは０．６ｍｍとなり、工業用部品としての貫孔部直径Ｄと貫孔部軸長Ｌの比、即ち、アスペクト比は概ね１：６になり、貫孔部間隔Ｎと貫孔部軸長Ｌの比は１：１２となる。このような高アスペクト比な貫孔部を、一枚の板状材料におけるクリアランスで、言い換えれば貫孔部直径Ｄとして４μｍ内のバラツキの精度で設けることが可能となる。
【実施例】
【００６６】
次に、本発明を実施例により説明し、その効果を確認する。
（実施例）
パンチ＆ダイによる打抜加工機を使用して、ヤング率４ｋｇｆ／ｍｍ2のグリーンシートを材料に用い、直径８０μｍ、軸長０．８ｍｍの貫孔部を、隣接する貫孔部の間隔を７０μｍとした密度になるように形成された配線基板を作製した。
このとき、一枚のグリーンシートの厚さを４０μｍとし、パンチを積層軸として２０枚重ね合わせて作製した。得られた配線基板の貫孔部の直径を測定したところ、基板の表面側で８０μｍ、基板の裏面側で８０〜８３μｍであった。又、光学顕微鏡で基板の表面裏面を観察したところ、全く亀裂等はみられなかった。
【００６７】
（比較例１）
一枚のグリーンシートの厚さを０．８ｍｍとして、積層しない一枚のグリーンシートだけを用いた以外は、実施例と同様に配線基板を作製した。得られた配線基板の貫孔部の直径を測定したところ、基板の表面側で８０μｍ、基板の裏面側で１１５〜１３０μｍであった。光学顕微鏡で基板の表面裏面を観察したところ、孔の歪みが確認され、孔の縁に亀裂がある貫孔部が所々みられた。
【００６８】
（比較例２）
レーザー加工機を使用して、ヤング率４ｋｇｆ／ｍｍ2のグリーンシートを材料に用い、実施例と同じ貫孔部が形成された配線基板を作製した。比較例１と同様に用いたグリーンシートは一枚だけで、その厚さは０．８ｍｍとした。得られた配線基板の貫孔部の直径を測定したところ、基板の表面側で８０μｍ、基板の裏面側で４０〜６９μｍであった。光学顕微鏡による基板の表面裏面を観察したところ、孔の歪みが確認され、真円度の低下や孔の縁にバリや欠けが生じていた。
【００６９】
このように、本発明によれば、高アスペクト比な小さい貫孔部を、高密度に、従来の方法では得られない高い精度で、変形や亀裂を生じることなく形成した工業用部品を製造出来る。
【産業上の利用可能性】
【００７０】
以上説明したように、本発明よれば、変形の可能性がある柔らかな材料を使用した場合においても、直径が１００μｍ以下と極めて小さく、又、直径に比べ軸長が一定比率以上の長さを有する微細な貫孔部、即ち、小さく且つ高アスペクト比な貫孔部を、一枚の薄い板状材料に孔部を開ける精度と同等の精度で、高密度に設けた工業用部品の製造方法を提供することが出来る。この高アスペクト比な貫孔部を有する工業用部品の製造できる製造方法は、工業製品の実装化技術の向上が期待でき、よりコンパクトで便利な製品の製造が可能となるという、産業上の貢献度が高い方法である。
【図面の簡単な説明】
【００７１】
【図１】本発明に係る、パンチとダイを用いた、高アスペクト比な貫孔部を有する工業用部品の製造方法の一例を示す工程説明図であり、図１（ａ）は、ダイに１シート目の薄い板状材料を載せた１シート目準備工程を示し、図１（ｂ）は、１シート目をパンチで打ち抜く１シート目打抜工程を示し、図１（ｃ）は、２シート目準備工程を示し、図１（ｄ）は、２シート目打抜工程を示し、図１（ｅ）は、全シートの打抜、積層を終えて、ストリッパーより積層した板状材料を離すシート打抜完了工程を示す。
【図２】本発明に係る高アスペクト比な貫孔部を有する工業用部品を示す図で、図２（ａ）は、高アスペクト比な貫孔部を有する工業用部品の一例を示す斜視図で、図２（ｂ）は、図２（ａ）における高アスペクト比な貫孔部の拡大図である。
【図３】従来方法に係る打抜金型による貫孔部開口を示す図で、図３（ａ）は、クラックの発生状況を示す模式図で、図３（ｂ）は、打抜後の板状材料の貫孔部の断面形状を示す説明図である。
【図４】従来方法に係るレーザー加工による貫孔部開口を示す図で、図４（ａ）は、レーザー光線による加工状況を示す模式図で、図４（ｂ）は、レーザー加工後の貫孔部の断面形状を示す説明図である。
【図５】本発明に係る高アスペクト比な貫孔部を有する工業用部品を示す図で、図５（ａ）は、貫孔部の最短距離の一例を示す説明図で、図５（ｂ）は、貫孔部の最短距離の他の一例を示す説明図である。
【図６】本発明に係る、高アスペクト比な貫孔部の断面形状の一例を示す説明図である。
【図７】従来方法に係るパンチとダイを用いた打ち抜き方法の一例を示す工程説明図である。
【図８】従来方法に係るパンチとダイを用いた打ち抜き方法の他の一例を示す工程説明図である。
【図９】本発明に係る、パンチとダイを用いた、高アスペクト比な貫孔部を有する工業用部品の製造方法の一例を示す工程説明図であり、図９（ａ）は、ダイに薄い板状材料を載せた準備工程を示し、図９（ｂ）は、パンチで板状材料を打ち抜く打抜工程を示し、図９（ｃ）は、板状材料とともにストリッパーを引き上げてカスを除去するカス取り工程を示す。
【図１０】従来方法に係るパンチとダイを用いた打ち抜き方法の一例を示す説明図である。
【図１１】本発明に係る、パンチとダイを用いた、高アスペクト比な貫孔部を有する工業用部品の製造方法の一例を示す説明図である。
【図１２】本発明に係る、パンチとダイを用いた、高アスペクト比な貫孔部を有する工業用部品の製造方法の一例を示す工程説明図であり、図１２（ａ）は、所望の全ｎ（ｎ＝３）シートの板状材料を打抜、積層して、ストリッパーを引き上げたシート打抜完了工程Ａを示し、図１２（ｂ）は、ワーク受け治具をダイ上に挿入するシート打抜完了工程Ｂを示し、図１２（ｃ）は、ストリッパーより積層した板状材料を離し、ワーク受け治具上に移載するシート打抜完了工程Ｃを示す。
【図１３】本発明に係る、パンチとダイを用いた、高アスペクト比な貫孔部を有する工業用部品の製造方法の一例を示す説明図であり、図１３（ａ）は、ストリッパーに配置する真空吸引用穴を示し、図１３（ｂ）は、１シート目の板状材料に配置する真空吸引用穴を示し、図１３（ｃ）は、２シート目の板状材料に配置する真空吸引用穴を示し、図１３（ｄ）は、３シート目の板状材料に配置する真空吸引用穴を示し、図１３（ｅ）は、４シート目の板状材料に配置する真空吸引用穴を示し、図１３（ｆ）は、５シート目（最後）の板状材料に配置する真空吸引用穴（穴なし）を示す。
【図１４】本発明に係る高アスペクト比な貫孔部を有する工業用部品の製造方法に用いられるパンチの一実施例を示す側面図である。
【図１５】本発明に係る、パンチとダイを用いた、高アスペクト比な貫孔部を有する工業用部品の製造方法の一例を示す詳細の工程説明図であり、図１５（ａ）は、ダイに１シート目の薄い板状材料を載せた１シート目準備工程を示し、図１５（ｂ）は、１シート目打抜工程において、ストリッパーを下ろしてダイ上の板状材料にあてた状態を示し、図１５（ｃ）は、１シート目打抜工程において、パンチをダイ中へ打ち抜いた状態を示し、図１５（ｄ）は、１シート目打抜工程において、ストリッパーをダイ上の板状材料にあてたまま、パンチを引き上げ板状材料の最下部より僅かに引き込んだ状態を示し、図１５（ｅ）は、１シート目打抜工程において、ストリッパーを引き上げた状態を示し、図１５（ｆ）は、２シート目準備工程を示す。
【図１６】本発明に係る、パンチとダイを用いた、高アスペクト比な貫孔部を有する工業用部品の製造方法の一例を示す工程説明図であり、図１６（ａ）は、ダイに１シート目の薄い板状材料を載せた１シート目準備工程を示し、図１６（ｂ）は、１シート目をパンチで打ち抜く１シート目打抜工程を示し、図１６（ｃ）は、２シート目準備工程を示し、図１６（ｄ）は、２シート目打抜工程を示し、図１６（ｅ）は、３シート目準備工程を示し、図１６（ｆ）は、全シートの打抜、積層を終えて、ストリッパーより積層した板状材料を離すシート打抜完了工程を示す。
【図１７】本発明に係る、パンチとダイを用いた、高アスペクト比な貫孔部を有する工業用部品の製造方法の一例を示す工程説明図であり、図１７（ａ）は、ダイに１シート目の薄い板状材料を載せた１シート目準備工程を示し、図１７（ｂ）は、１シート目をパンチで打ち抜く１シート目打抜工程を示し、図１７（ｃ）は、２シート目準備工程を示し、図１７（ｄ）は、２シート目打抜工程を示し、図１７（ｅ）は、３シート目準備工程を示し、図１７（ｆ）は、全シートの打抜、積層を終えて、ストリッパーより積層した板状材料を離すシート打抜完了工程を示す。
【図１８】本発明に係る、パンチとダイを用いた、高アスペクト比な貫孔部を有する工業用部品の製造方法の一例を示す工程説明図であり、図１８（ａ）は、ダイに１シート目の薄い板状材料を載せた１シート目準備工程を示し、図１８（ｂ）は、１シート目をパンチで打ち抜く１シート目打抜工程を示し、図１８（ｃ）は、２シート目準備工程を示し、図１８（ｄ）は、２シート目打抜工程を示し、図１８（ｅ）は、３シート目準備工程を示し、図１８（ｆ）は、全シートの打抜、積層を終えて、ストリッパーより積層した板状材料を離すシート打抜完了工程を示す。
【図１９】本発明に係るスペーサとして用いられるシムの昇降機構の一例を示す断面図である。
【図２０】図１６（ａ）〜図１６（ｆ）に工程が示される工業用部品の製造方法で使用される外挿シムを示す斜視図である。
【符号の説明】
【００７２】
１…工業用部品、２…貫孔部、３…板状材料、４，５…昇降シム、６…外挿シム、７…剥離治具、８…真空吸引、９…真空破壊、１０，３０…パンチ、１１…ストリッパー、１２…ダイ、１３…板状材料、１４…エッジ、１５…クラック、１６…クリアランス、１７…平行ビーム光、１８…集光レンズ、１９…レーザー光幅、２０…焦点距離、２１…ダイのザグリ部、２３…ワーク受け治具、２４…真空吸引用穴、３１…段差部、３２…昇降機構、３３…サーボモータ、３４…雄ねじ、３５…雌ねじ、Ｄ…貫孔部直径、Ｈ…段差高さ、Ｌ…貫孔部軸長、Ｎ…貫孔部間隔、Ｗ…壁部、Ｓ…最短距離。
【図１】
2006068900.tif 000003
【図２】
2006068900.tif 000004
【図３】
2006068900.tif 000005
【図４】
2006068900.tif 000006
【図５】
2006068900.tif 000007
【図６】
2006068900.tif 000008
【図７】
2006068900.tif 000009
【図８】
2006068900.tif 000010
【図９】
2006068900.tif 000011
【図１０】
2006068900.tif 000012
【図１１】
2006068900.tif 000013
【図１２】
2006068900.tif 000014
【図１３】
2006068900.tif 000015
【図１４】
2006068900.tif 000016
【図１５】
2006068900.tif 000017
【図１６】
2006068900.tif 000018
【図１７】
2006068900.tif 000019
【図１８】
2006068900.tif 000020
【図１９】
2006068900.tif 000021
【図２０】
2006068900.tif 000022